(57)【要約】【課題】コントラストが向上された映像を表示できるとともに、いずれの側からも反対側の視認性に優れるスクリーンを提供する。【解決手段】映写機から投射された映像光を観察者に視認可能に表示するスクリーンであって、透光性を有するシート状の基材層と、該基材層の一方の面に形成された、光を吸収および散乱させる光吸収散乱層と、を備え、該光吸収散乱層が、基材層上に複数並列された、光を透過する光透過部と、隣り合う光透過部間に配置された、光を吸収および散乱する光吸収散乱部と、を有し、光吸収散乱部には光を散乱させる光散乱粒子と光を吸収する光吸収粒子とが分散されている、スクリーンとする。【選択図】図３
2015031797.tif 000002
【特許請求の範囲】
【請求項１】
映写機から投射された映像光を観察者に視認可能に表示するスクリーンであって、
透光性を有するシート状の基材層と、該基材層の一方の面に形成された、光を吸収および散乱させる光吸収散乱層と、を備え、
前記光吸収散乱層が、前記基材層上に複数並列された、光を透過する光透過部と、隣り合う前記光透過部間に配置された、光を吸収および散乱する光吸収散乱部と、を有し、
前記光吸収散乱部には光を散乱させる光散乱粒子と光を吸収する光吸収粒子とが分散されている、スクリーン。
【請求項２】
前記光散乱粒子の粒径が０．１μｍ以上１μｍ以下である、請求項１に記載のスクリーン。
【請求項３】
前記光吸収粒子の粒径が２μｍ以上１０μｍ以下である、請求項１または２に記載のスクリーン。
【請求項４】
前記光吸収散乱部を構成する材料のうち前記光散乱粒子が１０質量％以上３０質量％以下である、請求項１乃至３のいずれか１項に記載のスクリーン。
【請求項５】
前記光吸収散乱部を構成する材料のうち前記光吸収粒子が１質量％以上６質量％以下である、請求項１乃至４のいずれか１項に記載のスクリーン。
【発明の詳細な説明】
【技術分野】
【０００１】
本発明は、映写機から投射された映像光を視認可能に表示するスクリーンに関する。
【背景技術】
【０００２】
通常、映写機から投射された映像光を視認可能に表示するスクリーンは、反射型、透過型を問わず映写機から投射された映像光を表示することを目的としており、観察者からみてスクリーンの反対側（背面側）を観察することができない。透過型のスクリーンでは背面から投射された映像光を観察者側（正面側）に透過することにより映像を表示するので背面側からの光を透過することは可能である。しかしながら、このような透過型のスクリーンでは、映像光の視野角を広げること等を目的として表面に凹凸が設けられたり、光散乱層が設けられたりしており、光の透過は可能であるが背面側の様子を観察することはできない。
【０００３】
特許文献１には、スクリーン面に沿って１次元又は２次元方向に多数並べて配列され、光を透過可能な単位形状と、単位形状が並ぶ間に形成され、光を吸収する光吸収部と、少なくとも単位形状の裏面側に設けられ、単位形状を通過した前記映像光を反射し、かつ、映像光が投影される投影側とは反対側である裏面側からの光を透過可能な反射透過層と、を備える半透過型反射スクリーンが開示されている。
【先行技術文献】
【特許文献】
【０００４】
【特許文献１】特開２００６−２４３６９３号公報
【発明の概要】
【発明が解決しようとする課題】
【０００５】
しかしながら、特許文献１に開示されているような構成のスクリーンでは、本来は観察者側に提供されるべき光も光吸収部が吸収してしまい、表示させるべき映像や背面側の様子を観察する際の明るさが不足することによってコントラストが低下する虞があるという問題があった。
【０００６】
そこで本発明は上記した問題点に鑑み、コントラストが向上された映像を表示できるとともに、いずれの側からも反対側の視認性に優れるスクリーンを提供することを課題とする。
【課題を解決するための手段】
【０００７】
以下、本発明について説明する。
【０００８】
請求項１に記載の発明は、映写機から投射された映像光を観察者に視認可能に表示するスクリーンであって、透光性を有するシート状の基材層と、該基材層の一方の面に形成された、光を吸収および散乱させる光吸収散乱層と、を備え、該光吸収散乱層が、基材層上に複数並列された、光を透過する光透過部と、隣り合う光透過部間に配置された、光を吸収および散乱する光吸収散乱部と、を有し、該光吸収散乱部には光を散乱させる光散乱粒子と光を吸収する光吸収粒子とが分散されている、スクリーンである。
【０００９】
請求項２に記載の発明は、請求項１に記載のスクリーンにおいて、光散乱粒子の粒径が０．１μｍ以上１μｍ以下である。
【００１０】
なお、本明細書において「粒径」とは、ＪＩＳ Ｋ ５６００−９−３のレーザ回折による粒度分布の測定における平均値を意味する。
【００１１】
請求項３に記載の発明は、請求項１または２に記載のスクリーンにおいて、光吸収粒子の粒径が２μｍ以上１０μｍ以下である。
【００１２】
請求項４に記載の発明は、請求項１乃至３のいずれか１項に記載のスクリーンにおいて、光吸収散乱部を構成する材料のうち光散乱粒子が１０質量％以上３０質量％以下である。
【００１３】
請求項５に記載の発明は、請求項１乃至４のいずれか１項に記載のスクリーンにおいて、光吸収散乱部を構成する材料のうち光吸収粒子が１質量％以上６質量％以下である。
【発明の効果】
【００１４】
本発明によれば、コントラストが向上された映像を表示できるとともに、いずれの側からも反対側の視認性に優れるスクリーンを提供することができる。
【図面の簡単な説明】
【００１５】
【図１】スクリーン１００を説明する斜視図である。
【図２】スクリーン１００の断面を示し、層構成を模式的に表した図である。
【図３】光吸収散乱層１１４の一部を拡大して示した図である。
【発明を実施するための形態】
【００１６】
本発明の上記した作用及び利得は、次に説明する発明を実施するための形態から明らかにされる。以下本発明を図面に示す形態に基づき説明する。ただし本発明は当該形態に限定されるものではない。なお、各図は概念的に示したものであり、各部材の形状を正確に示すものではない。
【００１７】
図１はスクリーン１００の斜視図であり、映写機１０と併せて示した。スクリーン１００と映写機１０とで映像表示装置を構成している。スクリーン１００は、映写機１０から投射された映像光を観察者に視認可能に表示するスクリーンである。図示したスクリーン１００は、常設される形態の反射型のスクリーン（固定型反射スクリーン）の例である。従ってスクリーン１００は図１からわかるようにＡで表した観察者の側が正面となり、正面側に映写機１０が設置され、これとは反対側（背面側物体Ｂが存在する側）が背面側となる。
【００１８】
図２は、スクリーン１００を設置した姿勢（すなわち、スクリーン面を鉛直に立てた姿勢）において図１にＩＩ−ＩＩで示した線に沿った鉛直方向におけるスクリーン１００の厚さ方向断面を示し、その層構成を模式的に表した図である。図２では見易さのため、繰り返しとなる符号は一部省略している（以降に示す各図において同じ。）。
【００１９】
スクリーン１００は、背面側からパネル１１１、該パネル１１１に貼合された積層体１１２を備えている。そして積層体１１２は、背面側から接着層１１３、光吸収散乱層１１４、基材層１１７、およびハードコート層１１８を備えている。以下、スクリーン１００を構成するこれらの構成要素について説明する。図２では、紙面左が背面側、紙面右が正面側、紙面上方が天、紙面下方が地となる。
【００２０】
パネル１１１は、ガラスパネルや樹脂パネル等、透光性を有する板状のパネルである。従って、パネル１１１を構成する部材としては公知の板ガラスや樹脂板を用いることができる。これにより固定型のスクリーンとして安定した設置が可能となる。
【００２１】
接着層１１３は、パネル１１１に積層体１１２を接着するための層である。接着層１１３を構成する材料としては、パネル１１１と積層体１１２とを接着できるものであれば特に限定されない。接着層１１３を構成する材料として、例えば、公知の粘着剤、接着剤、光硬化性樹脂、熱硬化性樹脂等を用いることができる。これらの中からより具体的な例を挙げれば、アクリル系の粘着剤があり、さらに具体的にはアクリル系共重合体とイソシアネート化合物とを組み合わせた粘着剤がある。なお、接着層１１３を構成する材料は、スクリーン１００の性質上、透光性、耐候性に優れることが好ましい。
【００２２】
接着層１１３の厚さは特に限定されないが、１０μｍ以上１００μｍ以下であることが好ましい。接着層１１３をある程度厚くすることによって、パネル１１１と積層体１１２とを十分に密着させやすくなる。また、接着層１１３をある程度薄くすることによって、接着層１１３の厚さを均一にすることが容易になる。
【００２３】
光吸収散乱層１１４は後述する基材層１１７の一方の面に形成された、光を吸収および散乱する層である。また、光吸収散乱層１１４は、基材層１１７上に複数並列された、光を透過する光透過部１１５と、隣り合う光透過部１１５間に配置された、光を吸収および散乱する光吸収散乱部１１６と、を有している。光吸収散乱層１１４は、図２に示した断面を有して紙面奥／手前側に延在する。すなわち、図２に表れる断面を有して光透過部１１５及び光吸収散乱部１１６がスクリーン面に沿った一方向（本形態では水平方向）に延びるように配置されるとともに、該一方向とは異なる方向（本形態では鉛直方向）のスクリーン面に沿って複数の光透過部１１５が配列されている。そして光吸収散乱部１１６は光透過部１１５の間に配置されている。
【００２４】
光透過部１１５は光を透過する部位である。また、本形態では光透過部１１５のうち基材層１１７側の面とその反対側面（接着層１１３側の面）とは平行に形成されている。これによって、後に説明するようにスクリーン１００を通して背面側の景色が見やすくなる。このようにスクリーン１００を通して背面側の景色を見易くするという観点から、光透過部１１５は光を散乱または吸収しないことが好ましい。ここで、「光を散乱または吸収しない」とは、光を散乱させる材料および光を吸収する材料を意図的に添加することなく形成されていることを意味する。よって、光透過部１１５を光が透過するときに不可避的に若干の散乱や吸収が生じることは許される。
【００２５】
光透過部１１５を構成する材料は、基材層１１７と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００２６】
光透過部１１５と基材層１１７とを同じ材料で構成する場合には、基材層１１７と光透過部１１５とを一体に形成することもできる。また、光透過部１１５と基材層１１７とを異なる材料で構成する場合、及び同じ材料で構成する場合であっても、基材層１１７と光透過部１１５とを別々に形成し、公知の手段により積層してもよい。
光透過部１１５の形成方法の具体例は後で説明する。
【００２７】
光透過部１１５を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
【００２８】
光吸収散乱部１１６は、到達した光の少なくとも一部を吸収および散乱反射させることができるように構成されている。詳しくは次の通りである。
【００２９】
上記したように光透過部１１５はシート面に沿った方向に所定の間隔で並列され、光透過部１１５間には凹部が形成されている。本形態における凹部は、接着層１３側（背面側）に底辺、基材層１１７側（正面側）に底辺に対向する頂点を有する略三角形の断面を有した溝であり、ここに光吸収散乱部１１６を構成する材料が充填されることにより光吸収散乱部１１６が形成されている。従って光吸収散乱部１１６も上記凹部に沿った略三角形断面を具備している。
【００３０】
光吸収散乱部１１６は、図３に示したように、光散乱粒子１１６ａおよび光吸収粒子１１６ｂを含んでいる。図３は、光吸収散乱層１１４の一部を拡大して示した図である。
光散乱粒子１１６ａは、光を散乱反射させる粒子である。一方、光吸収粒子１６ｂは光を吸収する粒子である。このような光吸収散乱部１１６は、透明樹脂（バインダー）１１６ｃに光散乱粒子１１６ａおよび光吸収粒子１１６ｂを分散させた材料によって構成することができる。
【００３１】
なお、光吸収粒子１１６ｂとは、透明樹脂中に２０質量％含有させた組成物を用いて透明基材（例えば、厚さ１００μｍのＰＥＴフィルム）上に厚み５０μの塗膜を成膜し、この塗膜面から４５度の入射角で光を入光させたときに全光線反射率Ｒｔ及び拡散反射率Ｒｄを測定し（例えば、株式会社村上色彩技術研究所製のＨＲ−１００を用いて）、Ｒｔが１５％以下、Ｒｄが１２％以下となる粒子である。また、光散乱粒子１１６ａとは、上記のようにして全光線反射率Ｒｔ及び拡散反射率Ｒｄを測定し、Ｒｔが８０％以上、Ｒｄが６４％以上となる粒子である。
【００３２】
光散乱粒子１１６ａは、例えば白色顔料や銀色顔料を透明樹脂（硬化性樹脂）に含有させてなる粒子によって構成することができる。白色顔料としては、例えば、酸化チタン、二酸化チタン、酸化マグネシウム、酸化亜鉛などの金属酸化物が挙げられる。銀色顔料としては、例えば、アルミニウム、クロムなどの金属が挙げられる。これにより効率よく光を散乱反射させることができる。また、硬化性樹脂は光透過部１１５を構成する材料と同様のものを用いることができる。
【００３３】
光散乱粒子１１６ａの粒径は０．１μｍ以上、１μｍ以下であることが好ましく、０．１５μｍ以上、０．５μｍ以下であることがより好ましい。光散乱粒子１１６ａの粒径をある程度小さくすることによって、光吸収散乱部１１６と光透過部１１５との界面付近に光散乱粒子１１６ａを存在させやすくなり、後述するようにして映写機からの映像光を観察者側に反射させやすくなる。一方、光散乱粒子１１６ａの粒径をある程度大きくすることによって、映写機から投射された映像光が光吸収散乱部１１６を素抜けるという事態を抑制できる。すなわち、映写機から投射された映像光が光吸収散乱部１１６で観察者側に反射されずに背面側に透過するという事態を抑制できる。
【００３４】
光吸収粒子１１６ｂは、可視光である迷光や外光等の不要光を吸収する機能を有していればよい。このような光吸収粒子１１６ｂには、カーボンブラック等の光吸収性を有する材料を含む有色材料を透明樹脂等に含有させてなる着色粒子が好ましく用いられる。ただし、これに限定されるものではなく、吸収すべき光の特性に合わせて特定の波長を選択的に吸収する着色粒子を光吸収粒子１１６ｂとして使用してもよい。具体的には、カーボンブラック、グラファイト、黒色酸化鉄等の金属塩、染料、顔料等で着色した有機微粒子や着色したガラスビーズ等を光吸収粒子１１６ｂに用いることができる。特に、着色した有機微粒子が、コスト面、品質面、入手の容易さ等の観点から好ましく用いられる。より具体的には、カーボンブラックを含有したアクリル架橋微粒子や、カーボンブラックを含有したウレタン架橋微粒子等が好ましく用いられる。
【００３５】
光吸収粒子１１６ｂの粒径は２μｍ以上、１０μｍ以下であることが好ましく、４μｍ以上、６μｍ以下であることがより好ましい。光吸収粒子１１６ｂの粒径をある程度大きくすることによって、光吸収散乱部１１６と光透過部１１５との界面付近に光吸収粒子１１６ｂが存在する確率が低下する為、映写機からの映像光が光吸収散乱部１１６において吸収されて表示される映像が暗くなることを抑制できる。一方、光吸収粒子１１６ｂの粒径をある程度小さくすることによって、光吸収散乱部１１６を構成すべき組成物の粘度を適正な範囲とし、光吸収散乱部１１６が形成されるべき部位（溝）に該組成物を充填しやすくなるので、光吸収散乱部１１６を形成しやすくなる。
【００３６】
バインダー１１６ｃとしては、例えば電離放射線硬化型樹脂等を用いることができる。例えば、電子線、紫外線等の電離放射線により硬化する特徴を有するウレタンアクリレート系、エポキシアクリレート系等のアクリレート系樹脂をバインダー１１６ｃとして用いることができる。
【００３７】
光吸収散乱部１１６の屈折率は光透過部１１５の屈折率と同じ又は近いことが好ましい。これにより光透過部１１５と光吸収散乱部１１６との界面における屈折、及びこれによる波長分散を防止することができ、画面に観察される虹状のムラ（模様）の発生を抑制できる。
ただし、光吸収散乱部１１６の屈折率と光透過部１１５の屈折率とを異なるように形成することを妨げるものではない。例えば光吸収散乱部１１６の屈折率を光透過部１１５の屈折率よりも低くなるように形成すれば、界面に入射する光が全反射臨界角より大きい場合、全反射を利用して光を反射することができる。そのためには、例えばバインダー１１６ｃの屈折率を調整する。
【００３８】
光吸収散乱部１１６を構成する材料のうち光散乱粒子１１６ａの含有量は１０質量％以上３０質量％以下であることが好ましく、１５質量％以上２５質量％以下であることがより好ましい。また、光吸収散乱部１１６を構成する材料のうち光吸収粒子１１６ｂの含有量は１質量％以上６質量％以下であることが好ましく、２質量％以上４質量％以下であることがより好ましい。
光散乱粒子１１６ａの含有量をある程度多くすることによって、後述するようにして映写機からの映像光を観察者側に反射させやすくなる。例えば、ＯＤ値として３．０以上が望ましい。一方、光散乱粒子１１６ａの含有量をある程度少なくすることによって、光吸収散乱部１１６を構成すべき組成物の粘度を適正な範囲とし、光吸収散乱部１１６を形成しやすくなる。また、光散乱粒子１１６ａの含有量をある程度少なくすることによって、光吸収散乱部１１６を構成すべき組成物内において光散乱粒子１１６ａが凝集することを防止し、該組成物の品質維持が容易になる（保存安定性が向上する。）。
光吸収粒子１１６ｂの含有量をある程度奥多くすることによって、後述するようにして光吸収散乱部１１６において外光を吸収しやすくなる。一方、光吸収粒子１１６ｂの含有量をある程度少なくすることによって、光吸収散乱部１１６において映写機からの映像光が吸収されることを抑制し、スクリーンに表示される映像が暗くなることを抑制できる。
【００３９】
光吸収散乱部１１６の形状は特に限定されない。例えば、図面には略三角形断面を有する光吸収散乱部１１６を例示しているが、光吸収散乱部１１６の断面形状は長方形や台形であってもよい。また、光吸収散乱層１１４の断面における光吸収散乱部１１６と光透過部１１５との界面の形状は曲線状や折れ線状であってもよい。ただし、光吸収散乱層１１４の鉛直方向の厚さ方向断面において、光吸収散乱部１１６とその上方にある光透過部１１５との界面は、斜め上方から照射される外光（太陽光や蛍光灯の光）を主に背面側に反射させられる角度に形成されていることが好ましい。また、光吸収散乱部１１６とその下方にある光透過部１１５との界面は、映写機１０から照射された映像光を光吸収散乱部１１６内に入射させられる（光吸収散乱部１１６内で光散乱粒子１１６ａによって散乱反射させられる）ように、または当該界面で観察者側に反射させられる角度に形成されていることが好ましい。さらに、後述するように斜め上方からスクリーン１００に入射した外光が光透過１１５を透過してスクリーンの反対側に出射しやすいように光吸収散乱部１１６が形成されていることが好ましい。
【００４０】
上述した観点から、例えば、光吸収散乱層１１４の鉛直方向の厚さ方向断面において、光吸収散乱部１１６とその上方にある光透過部１１５との界面は、水平であることが好ましく、光吸収散乱部１１６とその下方にある光透過部１１５との界面は、映写機の設置位置等にもよるが、水平方向に対する角度θ（図３参照）は１９．６度程度であることが好ましく、光吸収散乱部１１６の厚さｔ（図３参照）は１５０μｍ程度であることが好ましく、光吸収散乱部１１６が形成されるピッチｐ（図３参照）は１８５μｍ程度であることが好ましい。厚さｔは大きいい程、光学的性能は高くなると考えられるが、厚さｔが大きすぎると光吸収散乱層１１４を作製するために用いる金型の作製が難しくなる等の問題から、光吸収散乱層１１４の製造が難しくなる。また、ピッチｐは広い方が干渉縞起因の虹模様が低減するが、広すぎると映写機からの映像光が光吸収散乱部１１６に当たらずに光透過部１１５を透過しやすくなる虞がある。
【００４１】
また、光吸収散乱部１１６と光透過部１１５との界面において散乱反射をさせ易くするという観点からは、光吸収散乱部１１６と光透過部１１５との界面を微小な凹凸が無数に形成された面であるマット面としてもよい。
【００４２】
光吸収散乱部１１６が並列されるピッチは特に限定されないが、１０μｍ以上２００μｍ以下であることが好ましい。光吸収散乱部１１６のピッチを所定の範囲とすることによって、光吸収散乱層１１４による後述の効果を得やすくなる。また、光吸収散乱部１１６のピッチをある程度広くすることによって、光吸収散乱層１１４の加工（作製）が容易になる。ただし、光透過部１１５を形成する際の金型の離型性を良くする観点からは、光吸収散乱部１１６のピッチはある程度狭いことが好ましい。
【００４３】
基材層１１７は、光吸収散乱層１１４を形成するための基材となる層である。従って基材層１１７は、透光性を有するとともに光吸収散乱層１１４の変形を防止できるように支持する。かかる観点から、基材層１１７を構成する材料の具体例として、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００４４】
基材層１１７の厚さは特に限定されないが、２５μｍ以上３００μｍ以下であることが好ましい。基材層１１７の厚さがこの範囲を外れると、加工性に問題を生じる虞がある。例えば、基材層１１７が薄過ぎればしわが生じやすくなる。一方、基材層１１７が厚過ぎれば、スクリーン１００を製造する工程のうち中間工程において巻き取りが困難になる。
【００４５】
ハードコート層１１８は、表面保護を目的として、スクリーン１００のうちパネル１１１とは反対側の最表面に設けられる層である。ハードコート層１１８は透明な樹脂層として形成することができ、擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００４６】
また、ハードコート層１１８には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
また、撥水性向上のために用いることができる材料としては、フッ素系化合物等が挙げられる。
【００４７】
以上説明した構成を具備するスクリーン１００は例えば次のように製造することができる。
【００４８】
スクリーン１００は、パネル１１１に積層体１１２を貼合することによって製造することができる。積層体１１２は、例えば次のように作製する。
【００４９】
光吸収散乱層１１４は金型ロールを用いる方法により形成する。すなわち、円筒状であるロールの外周面に光吸収散乱層１１４の光透過部１１５の形状を転写可能な凹凸が設けられた金型ロールを準備する。そして金型ロールとこれに対向するように配置されたニップロールとの間に、基材層１１７となる基材を挿入する。このとき基材の一方の面にはハードコート層１１８が予め形成されていてもよい。そして、基材のうちハードコート層１１８が配置されていない側の面と金型ロールとの間に光透過部１１５を構成する組成物を供給しながら金型ロール及びニップロールを回転させる。これにより金型ロールの表面に形成された凹凸の凹部内に光透過部１１５を構成する組成物が充填され、該組成物が金型ロールの凹凸の表面形状に沿ったものとなる。
【００５０】
ここで、光透過部１１５を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００５１】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００５２】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００５３】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン化合物（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部１１５の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００５４】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００５５】
金型ロールと基材との間に挟まれ、ここに充填された光透過部１１５を構成する組成物に対し、基材側から光照射装置により光を照射する。これにより、光透過部１１５を構成する組成物を硬化させ、その形状を固定させることができる。そして、離型ロールにより金型ロールから基材層１１７及び成形された光透過部１１５を離型する。
【００５６】
次に、光透過部１１５間に形成された凹部に光吸収散乱部１１６を構成する組成物を充填して硬化させることによって、光吸収散乱部１１６を形成することができる。具体的には、例えば電離放射線硬化性樹脂やその他公知の硬化性樹脂によって構成されたバインダー１１６ｃに上記した光散乱粒子１１６ａおよび光吸収粒子１１６ｂを分散させた組成物を凹部に過剰に供給し、ブレードによりスキージして余分な組成物を掻きとって除去するとともに、凹部に組成物を充填する。このようにして充填された組成物に対して適切な硬化方法を適用して硬化性樹脂を硬化させる。
以上により光吸収散乱層１１４が形成される。
【００５７】
上記のようにして形成した光吸収散乱層１１４の表面に接着層１１３を積層することによって、積層体１１２を作製できる。
【００５８】
以上のようにして作製した積層体１１２を接着層１１３によりパネル１１１に貼合することでスクリーン１００を製造することができる。
【００５９】
スクリーン１００には上記した各層のいずれかに、他の機能を付加させるための構成を備えてもよい。これには例えば、紫外線吸収剤、熱線吸収剤、又は近赤外線吸収剤を添加し、紫外線吸収機能、熱線吸収機能、又は近赤外線吸収機能を備えさせることが挙げられる。
【００６０】
近赤外線吸収機能は、近赤外線吸収剤（近赤外線吸収色素）を上記した各層の１つ又は複数に添加したり、塗布したりすることにより向上させることができる。近赤外線吸収色素としては、８００ｎｍ以上１１００ｎｍ以下の波長領域の光を吸収するものを用いることが好ましい。該波長領域の近赤外線の透過率が２０％以下であることが好ましく、１０％以下であることがさらに好ましい。一方で、近赤外線吸収色素は可視光領域、即ち、３８０ｎｍ以上７８０ｎｍ以下の波長領域で、十分な透過率を有することが好ましい。
【００６１】
紫外線吸収機能は、以下に例示する紫外線吸収剤を上記した各層の１つ又は複数に添加したり、塗布したりすることにより向上させることができる。紫外線吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）等が挙げられる。
【００６２】
熱線吸収機能は、以下に例示する熱線吸収剤を上記した各層の１つ又は複数に添加したり、塗布したりすることにより向上させることができる。熱線吸収剤としては、アンチモンドープ酸化スズ（ＡＴＯ）又はスズドープ酸化インジウム（ＩＴＯ）、フタロシアニン化合物等の金属酸化物超微粒子などが挙げられる。
【００６３】
次に、スクリーン１００を図１のようにして設置したときの作用について説明する。図３に模式的な光路例を示した。なお当該光路例は概念的に示したものであり、屈折、反射の程度等を厳密に表したものではない。
【００６４】
映写機１０（図１参照）から投射された映像光Ｌ１０１は、ハードコート層１１８および基材層１１７を透過して光吸収散乱層１１４の光吸収散乱部１１６に到達する。光吸収散乱部１１６内に入射した映像光Ｌ１０１は、光吸収散乱部１１６と光透過部１１５との界面付近に存在する光散乱粒子１１６ａによって散乱反射される。そして、散乱反射された光の少なくとも一部は映写機１０側、すなわち観察者側に向きが変えられる。また、光吸収散乱部１１６と光透過部１１５との間に屈折率差がある場合、全反射臨界角より大きい角度で光吸収散乱部１１６と光透過部１１５との界面に入射した映像光Ｌ１０１の一部は観察者側に全反射される。このようにして、映写機１０から投射された映像光Ｌ１０１をスクリーン１００から出射して観察者に映像として提供することができる。
【００６５】
一方、スクリーン１００の斜め上方からスクリーン１００に入射した外光（太陽光や蛍光灯の光）Ｌ１０３は、光吸収散乱部１１６に到達せずに光透過部１１５を透過するので、観察者に向けて出射される外光を減らすことができる。また、スクリーン１００の斜め上方からスクリーン１００に入射して光吸収散乱部１１６に到達した外光（太陽光や蛍光灯の光）Ｌ１０４は、光吸収散乱部１１６と光透過部１１５との間に屈折率差がある場合、全反射臨界角より大きい角度で光吸収散乱部１１６と光透過部１１５との界面に入射すると、主に背面側に全反射される。また、光吸収散乱部１１６内に入射した外光Ｌ１０４の一部は光吸収散乱部１１６と光透過部１１５との界面付近において光散乱粒子１１６ａによって主に背面側に散乱反射されたり、光吸収散乱部１１６内で光散乱粒子１１６ａによって乱反射した後に光吸収粒子１１６ｂによって吸収されたりするので、観察者に向けて出射される外光を減らすことができる。従って、スクリーン１００に表示される映像のコントラストを向上させるとともに、ヘイズを小さくすることができる。
【００６６】
また、スクリーン１００の背面側からスクリーン１００を通過して観察者に達する光は例えばＬ１０２による。すなわち、背面側からの光Ｌ１０２は光吸収散乱部１１６に達することなくスクリーン１００を透過して観察者に観察される。従って、基材層１１７の面に対して平行な面である光透過部１１５の基材層１１７側の面及びその反対側の面を介して背面側からの光が観察者に提供され、明確に明るくスクリーン１００の背面側を観察することができる。
【００６７】
上記のように、スクリーン１００によれば映像光を観察者側に効率よく提供できるとともに、外光が観察者側に出射されることを抑制できる。従って、明るく、且つコントラストが向上された映像を表示することができる。さらに、スクリーン１００は、正面側または背面側のいずれの側からも反対側の視認性に優れる。
【００６８】
このようなスクリーン１００は、例えば、これまでオフィス等で用いられていたスクリーンの代わりにする等、従来のスクリーン用途に用いることができる。これに加え、ガラス張りで店内を視認できる店舗のショーウィンドウのガラスにスクリーン１００を適用すれば、スクリーン１００に効果的な映像を投射しつつ店内を視認することもできるので、ディスプレイ効果を向上させることができる。
【実施例】
【００６９】
＜スクリーンの評価＞
後述するようにして作製したスクリーンをスクリーン面が鉛直になるように設置し、以下に説明するように白輝度、黒輝度、コントラストよびヘイズをそれぞれ評価した。その結果を表１に示した。これらの評価には株式会社村上色彩技術研究所製のヘイズメーター「ＨＲ−１００」を使用した。
入射角０度で光を入射させたときの全光線透過率およびヘイズを評価し、これをスクリーンの透明性を示す指標とした。透過率が大きくヘイズが小さい方が良好であるとした。
入光角４５度で斜め上方から光を入射させたときの全光線透過率を評価し、これを外光の透過率の指標とした。外光の透過率は大きい程、黒輝度が良好であるとした。
入光角４５度で斜め下方から光を入射させたときの光の反射率を評価し、これを映写機から照射された映像光の反射率の指標とした。映像光の反射率が大きい程、白輝度が良好であるとした。
コントラストは白輝度と黒輝度との比（白輝度／黒輝度）である。
【００７０】
表１において、白輝度は高いものから順に、◎、○、△の３段階で評価し、黒輝度は低いものから順に、◎、○、△、×の４段階で評価し、コントラストは高いものから順に、○、△、×の３段階で評価した。以下に評価方法について説明する。ヘイズは小さいものから順に、○、△、×の３段階で評価した。
【００７１】
＜スクリーンの作製＞
（実施例１）
図２に示した断面を有するスクリーンを作製した。
光吸収散乱層は、鉛直方向の厚さ方向断面において、光吸収散乱部とその上方にある光透過部との界面が水平となるようにし、光吸収散乱部とその下方にある光透過部との界面の水平方向に対する角度θ（図３参照）が１９．６度となるようにした。光吸収散乱部の厚さｔ（図３参照）は１５０μｍとした。光吸収散乱部が形成されるピッチｐ（図３参照）は１８５μｍとした。光透過部には三洋化成工業株式会社製のＸＰ４６を用い、光散乱粒子（粒径：０．４μｍ）、光吸収粒子（粒径：４μｍ）およびバインダーには株式会社ＤＮＰファインケミカル製のものを用いた。
基材層には東洋紡株式会社製のＡ４３００（厚さ１００μｍ）を用いた。
接着層にはリンテック株式会社製のＰ１３４ＨＰを用いた。
ハードコート層にはＤＩＣ株式会社製のＩＴ０３８を用いた。
製造方法は以下の通りである。まず、基材層の一方の面側にハードコート層となる樹脂と塗布して紫外線で硬化させた。次に、基材層の他方の面側に金型を用いて光透過部と形成し、紫外線で硬化させて形状を固定した。次に、成型した光透過部間の溝に光吸収散乱部となる組成物を充填して紫外線で硬化させ、光吸収散乱部を形成した。このようにして光吸収散乱層を形成した後、光吸収散乱層の基材層とは反対の面側に接着層を形成した。
【００７２】
（実施例２乃至４、比較例１、２）
光吸収散乱部の構成材料に用いた光散乱粒子および光吸収粒子の量を表１に示したように変更した以外は実施例１と同様にしてスクリーンを作製した。
【００７３】
【表１】
2015031797.tif 000003
【００７４】
表１に示したように、実施例１乃至４に係るスクリーンは、コントラストが向上された映像を表示できるとともに、ヘイズが小さい、すなわちいずれの側からも反対側の視認性に優れる。
【符号の説明】
【００７５】
１０  映写機
２０  映写機
１００  スクリーン
１１１  パネル
１１２  積層体
１１３  接着層
１１４  光吸収散乱層
１１５  光透過部
１１６  光吸収散乱部
１１６ａ  光散乱粒子
１１６ｂ  光吸収粒子
１１６ｃ  バインダー
１１７  基材層
１１８  ハードコート層
【図１】
2015031797.tif 000004
【図２】
2015031797.tif 000005
【図３】
2015031797.tif 000006